(57)【要約】【課題】導電性高分子の高充填化を実現するとともに、導電性高分子の連続性を確保することによって、インピーダンス特性，特に等価直列抵抗（以下ＥＳＲと略称する）等の電気特性を改善し、生産性を高めることのできるセパレータ及び該セパレータを使用した固体電解コンデンサを提供する。【解決手段】陽極箔と陰極箔との間にセパレータを介在させて巻回し、該セパレータを炭化させた後に、固体電解質層として導電性高分子を保持させる固体電解コンデンサ用のセパレータにおいて、前記セパレータとして５０重量％以上の天然セルロース繊維と、１０重量％〜４０重量％の熱分解温度が４５０℃以上の耐熱性繊維と、所定量のバインダを含有させたセパレータ及び該セパレータを使用した固体電解コンデンサを提供する。【選択図】なし【特許請求の範囲】
【請求項１】
陽極箔と陰極箔との間にセパレータを介在させて巻回し、該セパレータを炭化させた後に、固体電解質層として導電性高分子を保持させる固体電解コンデンサ用のセパレータにおいて、
前記セパレータとして５０重量％以上の天然セルロース繊維と、１０重量％〜４０重量％の熱分解温度が４５０℃以上の耐熱性繊維と、所定量のバインダを含有させたことを特徴とするセパレータ。
【請求項２】
陽極箔と陰極箔との間にセパレータを介在させて巻回し、該セパレータを炭化させた後に、固体電解質層として導電性高分子を保持させる固体電解コンデンサ用のセパレータにおいて、
前記セパレータは、５０重量％以上の天然セルロース繊維と、１０重量％〜４０重量％の熱分解温度が４５０℃以上の耐熱性繊維と、所定量のバインダを含有し、天然セルロース繊維の水酸基を除去するとともに繊維形骸が残存するように炭化したことを特徴とするセパレータ。
【請求項３】
陽極箔と陰極箔との間にセパレータを介在させて巻回し、該セパレータを炭化させた後に、固体電解質層として導電性高分子を保持させる固体電解コンデンサ用のセパレータにおいて、
前記セパレータは、５０重量％以上の天然セルロース繊維と、１０重量％〜４０重量％の熱分解温度が４５０℃以上の耐熱性繊維と、所定量のバインダを含有し、加熱によって天然セルロース繊維を炭化させることにより、セパレータ内に空隙を形成するとともに、天然セルロース繊維の繊維形骸を残存させることを特徴とするセパレータ。
【請求項４】
陽極箔と陰極箔との間にセパレータを介在させて巻回し、該セパレータを炭化させた後に、固体電解質層として導電性高分子を保持させる固体電解コンデンサ用のセパレータにおいて、
前記セパレータは、５０重量％以上の天然セルロース繊維と、１０重量％〜４０重量％の熱分解温度が４５０℃以上の耐熱性繊維と、所定量のバインダを含有し、炭化のための加熱時において、耐熱性繊維によってセパレータの形態を保持した状態で、天然セルロース繊維を炭化させることにより、セパレータ内に空隙を形成するとともに、天然セルロース繊維の繊維形骸を残存させることを特徴とするセパレータ。
【請求項５】
繊維形骸に沿って導電性高分子を連続的に保持させた請求項２，３又は４に記載のセパレータ。
【請求項６】
繊維形骸とともに、部分的に未酸化のセルロース繊維を残存させる請求項２，３，４又は５に記載のセパレータ。
【請求項７】
天然セルロース繊維として、マニラ麻パルプ，サイザル麻パルプ，エスパルトパルプ，コットンパルプ，ジュートパルプ，ヘンプパルプ，木材パルプから選択された一種又は複数の繊維を使用した請求項１，２，３，４，５又は６に記載のセパレータ。
【請求項８】
耐熱性繊維として、アラミド繊維，アミドイミド繊維，ポリイミド繊維，フィブリル化アラミド繊維，アラミドフィブリッド，フィブリル化アミドイミド繊維，アルミナ繊維，ボロン繊維，炭素繊維，ガラス繊維から選択された一種又は複数の繊維を使用した請求項１，２，３，４，５，６又は７に記載のセパレータ。
【請求項９】
バインダとして、１０重量％〜３０重量％の湿熱融着樹脂を含有させた請求項１，２，３，４，５，６，７又は８に記載のセパレータ。
【請求項１０】
湿熱融着樹脂として、ポリビニルアルコールを用いた請求項９に記載のセパレータ。
【請求項１１】
バインダとして、２重量％〜１０重量％のポリアクリルアミド系樹脂を含有させた請求項１，２，３，４，５，６，７又は８に記載のセパレータ。
【請求項１２】
セパレータを２５０℃〜３５０℃の温度で６０分〜１２０分加熱することにより炭化する請求項１，２，３，４，５，６，７，８，９，１０又は１１に記載のセパレータ。
【請求項１３】
請求項１〜１１のいずれかに記載のセパレータを陽極箔と陰極箔との間に介在させて巻回し、該セパレータを炭化させた後に、固体電解質層として導電性高分子を保持させることを特徴とする固体電解コンデンサ。
【請求項１４】
セパレータを２５０℃〜３５０℃の温度で６０分〜１２０分加熱することにより炭化する請求項１３に記載の固体電解コンデンサ。
【請求項１５】
導電性高分子として、ポリピロール，ポリチオフェン，ポリアニリン又はこれらの誘導体の少なくとも１種類を使用した請求項１３又は１４に記載の固体電解コンデンサ。
【発明の詳細な説明】
【技術分野】
【０００１】
本発明は陽極箔と陰極箔との間にセパレータを介在させて巻回してコンデンサ素子を作成し、該コンデンサ素子内に固体電解質層を形成した固体電解コンデンサ用のセパレータ及び該セパレータを使用した固体電解コンデンサに関し、特には導電性高分子の高充填化を実現するとともに、導電性高分子の連続性を確保することによって、インピーダンス特性，特に等価直列抵抗（以下ＥＳＲと略称する）、静電容量等の電気特性を改善し、生産性を高めたものである。
【背景技術】
【０００２】
一般に電解コンデンサ、具体的には巻回型アルミ電解コンデンサは、陽極アルミ箔と陰極アルミ箔との間にセパレータを介在させて巻付け形成してコンデンサ素子を作成し、このコンデンサ素子を液状の電解液中に浸漬して電解質を含浸させ、封口して製作している。上記電解液としては、通常エチレングリコール（ＥＧ）、ジメチルホルムアミド（ＤＭＦ）又はγ−ブチロラクトン（ＧＢＬ）等を溶媒とし、これらの溶媒に硼酸やアジピン酸アンモニウム、マレイン酸水素アンモニウム等の溶質を溶解したものを用いてコンデンサ素子の両端から浸透させて製造している。
【０００３】
薄型テレビ，ブルーレイディスク，高性能家庭用ゲーム機器など、近年のデジタル化された業務用及び民生用の各種電子機器は動作周波数の高速化が飛躍的に進み、電子機器全体としての省電力化も強く求められている現状にある。そこでこれらの電子機器を構成する部品である電解コンデンサにも、動作周波数の高速化及び省電力化等のために、小型大容量でインピーダンス特性，特に等価直列抵抗（以下ＥＳＲと略称する）の低いものが求められている。
【０００４】
しかしながら、前記した電解液を電解質に使用した電解コンデンサでは、高周波域でＥＳＲの低減を十分にはかることが困難である。これは電解液そのものの比抵抗を低くすることができないためである。そのため、より比抵抗の小さい電解質として、二酸化マンガンやＴＣＮＱ錯体を使用した電解コンデンサが開発されている。
【０００５】
更に近時はポリピロールやポリチオフェン等の導電性を有する導電性高分子を電解質に使用した固体電解コンデンサが開発されている。これらの導電性高分子の比抵抗は、二酸化マンガンやＴＣＮＱ錯体の比抵抗よりも小さく、電解コンデンサ自体のＥＳＲが良好なものを製作することが可能であるため注目を集めている。なお、導電性高分子とは導電性を有して電解コンデンサの電解質として利用することができる高分子を指している。
【０００６】
従来、このような導電性高分子を電解質に使用した固体電解コンデンサは、主にパソコン用途などデジタル家電の１０ＷＶ以下の低電圧用途に使用されてきたが、更に４ＷＶ以下の低電圧と１００μＦ以上の静電容量の大容量化が要求されている。一方において、近年更なる用途展開として例えば車載用途等にも用いられるようになっており、車載用途では高温で２５ＷＶの高耐電圧が要求されている。ハイブリットカーや電気自動車等の車の電化が進む中で今後も車載用途の電解コンデンサの耐電圧はますます高くなることが予測される。
【０００７】
また、近年ハンダ中の鉛が環境に悪影響を及ぼすことから、鉛フリーハンダの導入が進められている。これに伴ってハンダリフロー温度が従来の１８０℃から２６０℃程度まで上がっており、必然的に電子機器に使用される各種電子部品の耐熱性を今まで以上に高くすることが必須の要件となっている。
【０００８】
しかしながら、電解質として導電性高分子を使用して電解コンデンサ、特には巻回型アルミ固体電解コンデンサを製造しようとした場合、従来の電解質として電解液を使用するアルミ電解コンデンサにおいて用いられている天然セルロース繊維を原料とするセパレータをそのまま使用することができないという問題がある。これはセパレータ中のセルロースが水酸基（ＯＨ基）を有するので導電性高分子の重合溶液の含浸、あるいは導電性高分子の重合を阻害するためである。更に、重合溶液に含まれる酸化剤（ｐ−トルエンスルホン酸第二鉄等）は、天然セルロース繊維で構成されたセパレータと化学反応を起こすので、セパレータを損傷し、短絡を起こす可能性がある。したがって、電解質として導電性高分子を使用する固体電解コンデンサにおいては、天然セルロース繊維を原料とするセパレータをそのままでは使用することができないという問題がある。
【０００９】
このようなセルロースの影響を抑制するため、巻回したコンデンサ素子を熱処理し、セパレータを炭化することにより前記したセルロースの弊害を除去する試みが行われている。しかしながら、天然セルロース繊維を原料とするセパレータを使用したコンデンサ素子は、炭化により素子の形状が崩れたり、熱処理によるストレスからショート不良が増大する弊害がある。よって、炭化によってセルロースの弊害を除去することはできても電解コンデンサに対する近時の要求を充足する実用性のある天然セルロース繊維を原料とするセパレータ及び該セパレータを使用した固体電解コンデンサは提供されていない。
【００１０】
そこで、天然セルロース繊維を使用しないセパレータ及び該セパレータを使用した固体電解コンデンサの開発が種々試みられている。例えば、セルロース繊維の代わりにガラス繊維を用いたセパレータを使用することも提案されているが、ガラス繊維紙は厚みを薄くすることが困難であり、そのためコンデンサ素子が大きくなったり巻回が難しくなるという問題が生じる。
【００１１】
また、セパレータの原材料として化学繊維を用いたセパレータを使用することも提案されており、ビニロン繊維をセパレータに使用した電解コンデンサ（特許文献１）やポリエステル繊維をセパレータに使用した固体電解コンデンサ（特許文献２）、アクリル繊維をセパレータに使用した巻回型電解コンデンサ（特許文献３）が提供されている。また、より耐熱性の高いアラミドフロック及び／又はアラミドファイブリッドからなる合成繊維１００％のセパレータを使用した固体電解コンデンサも提案されている（特許文献４）。これらの特許文献１〜４に記載されたセパレータによれば少なくとも上記のような問題は解決することができる。
【００１２】
一方、セルロースを原料とするセパレータの炭化による弊害を除去し、炭化工程の寸法安定性を高める手段として、アクリル繊維を混抄したセパレータが提案されている（特許文献５）。これは、セパレータの原料として天然セルロース繊維に融点を持たない耐熱性繊維であるアクリル繊維を１０重量％以上５０％重量未満配合した原料を使用することにより、加熱処理時の寸法収縮を抑制してコンデンサ素子の外形寸法が変化しにくい固体コンデンサを得ようとするものである。
【００１３】
また、セパレータとして熱分解温度の異なる少なくとも２種の構成成分からなるものを使用し、かつ、固体電解質層形成前に、コンデンサ素子をセパレータの構成成分のうちの低熱分解温度の熱分解温度以上の温度に加熱して、低熱分解温度成分の少なくとも一部を分解除去し、セパレータを減量してなるセパレータが提案されている（特許文献６）。具体的には２種の構成成分として、アラミド繊維とセルロースが開示されている。
【特許文献１】特許第３３１９５０１号公報
【特許文献２】特開２００１−１５５９６７号公報
【特許文献３】特開２００１−３３２４５１号公報
【特許文献４】特開２００２−２０３７５０号公報
【特許文献５】特開２００４−１４６７０７号公報
【特許文献６】特開２００４−１９３４０２号公報
【発明の開示】
【発明が解決しようとする課題】
【００１４】
高周波域でのＥＳＲの低減を実現するためには、比抵抗の小さい導電性高分子を固体電解質として使用することが有効な手段であり、従来の天然セルロース繊維を原料とするセパレータを炭化する手段に代えて、前記した特許文献１〜６に示すような種々の開発が試みられているが、いずれも解決すべき課題を抱えており、近時の固体電解コンデンサに対する要求を充足するものではない。
【００１５】
前記ビニロン繊維を使用した固体電解コンデンサ（特許文献１）は、面実装型電解コンデンサに使用した際に製品が膨張する問題が発生する。また、前記ポリエステル繊維を使用した固体電解コンデンサ（特許文献２）は、近年ハンダリフロー温度が２６０℃程度まで上昇してきており、融点が２６０℃のポリエステルでは耐熱性の面での問題がある。
【００１６】
表１はビニロン繊維（特許文献１）、ポリエステル繊維（特許文献２）、アクリル繊維（特許文献３，５）及びアラミド繊維（特許文献４，６）の分解温度及び融点についてまとめたものである。
【００１７】
【表１】
2010153427.tif 000002
【００１８】
表１に示すように、ビニロン繊維（特許文献１）は分解温度が２４０℃であり、耐熱性が低いという問題がある。即ち、ビニロン繊維は２４０℃以上の温度での空気中で水分子の脱離現象が起こり、ガスを発生して高分子の主鎖が切断、分離して熱分解する。従ってハンダリフロー後にケースが膨張する問題がある。また、ポリエステル繊維（特許文献２）も融点が２６０℃と耐熱性が低くハンダリフロー温度が２６０℃では温度的に不向きである。
【００１９】
これに対して、アクリル繊維（特許文献３，５）は融点を持たない耐熱性繊維であり、分解温度も３００℃であるため、ビニロン繊維やポリエステル繊維で問題のあった２６０℃のハンダリフローでの使用も可能となる。しかしながら、アクリル繊維は加熱により繊維が長さ方向に収縮して、セパレータの寸法変化が発生する問題がある。アクリルは、紡糸工程で加熱延伸されて規定の繊維径に紡糸されるが、再び繊維が加熱されることで、元の大きさに復元しようとする性質がある。そのため、炭化工程の加熱や重合時の温度によりアクリル繊維が長さ方向に収縮するので、セパレータの寸法が変化し、アクリル繊維の使用量が増えると加熱時のセパレータの寸法収縮が大きくなり、特に厚さ方向の収縮が大きい場合、素子止めテープが切れ、素子がばらけるので、耐熱性繊維の特徴を発揮できないという問題がある。
【００２０】
一方アラミド繊維も融点を持たない耐熱性繊維であり、ビニロン繊維やポリエステル繊維で問題のあった２６０℃のハンダリフローでの使用が可能なことは勿論、分解温度も４５０℃以上である。また、アラミド繊維は、アクリル繊維のように加熱によって復元しようとする性質は有しない。特許文献４に開示されたアラミドフロック及び／又はアラミドファイブリッドからなる合成繊維１００％のセパレータを使用した固体電解コンデンサは、モノマーである３，４−エチレンジオキシチオフェン（ＥＤＴ）を酸化剤であるｐ−トルエンスルホン酸第二鉄で重合させて得るポリエチレンジオキシチオフェン（ＰＥＤＴ）を固体電解質とするものであり、熱処理の最高温度は重合工程の温度であり、２００℃未満であるので、当該セパレータは劣化しない。
【００２１】
しかしながら、特許文献４にかかるセパレータはアラミドフロック及び／又はアラミドファイブリッドからなる合成繊維１００％のセパレータであり、耐熱性繊維であるアラミド繊維の配合率が高すぎると低密度化、空隙の増加が原理的に不可能となり、セパレータ内に導電性高分子を保持する空隙が不足するため、導電性高分子を十分に保持できないので、静電容量の高容量化やＥＳＲの向上などさらなる電気的特性の改善が期待できない。
【００２２】
同様にアラミド繊維を原料に使用する特許文献６には、アラミド繊維とセルロース繊維を重量比で５０：５０で厚さ４０μｍ、坪量１０ｇ／ｍ２とする実施例が開示されているが、合成繊維を用いて素子巻きに耐える実用的な引張強さのある合成繊維紙を抄造するには、一般的にバインダが必要不可欠である。特許文献６のようにバインダを用いずにセパレータを抄造すると、セルロースの水酸基間で生じた水素結合が減少するため、引張強さは減少する。このことを確認するために、天然セルロース繊維とアラミド繊維の配合組成において、バインダを用いずにセパレータを厚さ４０μｍ、密度０．４５ｇ／ｃｍ３で抄紙し、天然セルロース繊維とアラミド繊維の配合量を変化させて引張強さを測定した。その結果を表２に示す。
【００２３】
【表２】
2010153427.tif 000003
【００２４】
表２に示すように、天然セルロース繊維１００重量％からアラミド繊維の配合量を増やすに従って、セパレータの引張強さは減少している。天然セルロース繊維のみの場合、引張強さは１２．７Ｎ／１５ｍｍであったが、バインダを用いずにアラミド繊維の配合量を増やすと、例えば天然セルロース繊維８０重量％とアラミド繊維２０重量％としたセパレータでは引張強さが６．９Ｎ／１５ｍｍに減少している。陽極箔と陰極箔との間にセパレータを介在させ、コンデンサ素子の素子巻きに必要な最低限度の引張強さとしては、低速で巻回する場合は７．８Ｎ／１５ｍｍ以上、高速で巻回する場合は９．８Ｎ／１５ｍｍ以上必要であり、好ましくは１１．８Ｎ／１５ｍｍ以上の引張強さが必要である。
【００２５】
特許文献６の実施例では、バインダを配合することなくアラミド繊維を５０重量％配合した原料を使用しており、到底７．８Ｎ／１５ｍｍ以上の引張強さを得ることはできない。特許文献６の実施例に開示されたセパレータを実際に製作し、その引張強さを測定したところ、２．６Ｎ／１５ｍｍに過ぎず、この強度では事実上素子を作成することができない。
【００２６】
また、特許文献６の実施例では、セパレータの空隙率が８５％以上、特には８５〜９５％の範囲とすることが好適であるとし、加熱処理によってセルロースを完全に除去するようにしている。そのため、実施例では加熱処理前に５０：５０の重量比であったアラミド繊維とセルロースが加熱処理後には１００：０となっており、セルロースは加熱処理によって完全に消失させるとしている。即ち、セパレータ中のセルロースの存在していた部分は完全な空隙とすることによって前記空隙率を実現しようとしており、セルロースは不要であることが示されている。確かに、一見すると、空隙率を高めてセパレータ内の空隙が多ければ多いほど、導電性高分子の重合溶液の含浸性がよくなるとともに、含浸量が多くなると考えられる。
【００２７】
しかしながら、真空含浸法等によって重合溶液を陽極箔と陰極箔の間に均一に、かつ、十分含浸させるには、重合溶液が流動していくための経路と重合溶液を保持するための媒体が必要であり、その役割をセパレータを構成する繊維が担っている。また、重合溶液中の導電性高分子のモノマー溶液と酸化剤溶液の重合によって形成される導電性高分子を保持するためにも媒体が必要である。
【００２８】
よって、特許文献６のように、セパレータの空隙率を極端に高めたり、セパレータ中のセルロースの存在していた部分を完全な空隙としてしまうと、媒体となるセパレータ中の繊維は化学繊維であるアラミド繊維のみとなり、却って重合溶液の含浸性は悪化することとなる。また、重合によって形成された導電性高分子を保持するための媒体も減少するため、その連続性が失われてしまう。
【００２９】
天然セルロース繊維は、そのままでは固体電解コンデンサのセパレータとして使用することができず、セルロースの影響を抑制するために熱処理による炭化が必要であるが、炭化をするとセルロースの影響は抑制できたとしても素子の形状が崩れしまう等の新たな弊害が生じてしまう。そのためセルロースを原料とする実用性のあるセパレータは提供されていない。一方において、セルロースは電解液を電解質とする電解コンデンサのセパレータの原料として広く使用されており、高い空隙率を有する等セパレータの原料として本来的に優れた利点を有している。また、アラミド繊維を初めとする熱分解温度が４５０℃以上の耐熱性繊維は、固体電解コンデンサの耐熱性向上という観点からはセパレータの原料として魅力ある素材であるが、一方においてセパレータの空隙率を確保して重合液の含浸性を改善するという観点からはデメリットが多く、単体ではセパレータの原料として適していない。
【００３０】
そこで、本発明は従来の固体電解コンデンサ用のセパレータ及び該セパレータを使用した固体電解コンデンサが有している各種の課題を解消して、天然セルロース繊維を主体とするセパレータを使用することによって導電性高分子の高充填化を実現するとともに、導電性高分子の連続性を確保することによって、インピーダンス特性，特にＥＳＲ等の電気特性を改善し、生産性を高めた固体電解コンデンサを得ること、より具体的にはエージング後において、１００μＦ以上の静電容量と、２０ｍΩ以下のＥＳＲを実現した固体電解コンデンサ用のセパレータ及び該セパレータを使用した固体電解コンデンサを得ることを目的とするものである。
【課題を解決するための手段】
【００３１】
そこで、本発明者らは上記目的を達成すべく、天然セルロース繊維と耐熱性繊維の組合せについて鋭意研究の結果、次のような知見を得た。セパレータ内に導電性高分子の重合溶液を保持する空隙を多く確保するためには、天然セルロース繊維の配合量を増やし、炭化の程度を強くすることが有効である。しかしながら、天然セルロース繊維の配合量を増加させると、炭化によってセパレータの寸法安定性が失われ、又炭化の程度が強過ぎると、導電性高分子を保持するための天然セルロース繊維の繊維形骸そのものが過度に消失してしまい、最早、重合溶液が流動していくための経路と重合溶液を保持するための媒体や導電性高分子を保持するための媒体として作用をすることが困難となる。更に、耐熱性繊維の配合量が少ないと、炭化によってセパレータの寸法安定性を確保することができなくなる。
【００３２】
一方、炭化後のセパレータの寸法安定性を確保するためには、天然セルロース繊維の配合量を減らし、耐熱性繊維の配合量を増やして、炭化の程度を弱くすればよい。しかしながら、天然セルロース繊維の配合量を減らし、耐熱性繊維の配合量を増加させると、炭化をしたとしても十分な空隙を確保することができず、素子巻き時の引張強度が失われてゆく。また、炭化の程度が不十分だと天然セルロースの水酸基の弊害を除去することができない。更に、耐熱性繊維を配合するには、素子巻き時の引張強度を確保するためにバインダの配合が不可欠である。
【００３３】
これらの知見を天然セルロース繊維を原料とするセパレータを中心として整理すると、次の通りである。天然セルロース繊維を原料とするセパレータは、水酸基によって導電性高分子の重合を阻害する欠点を有するが、高い空隙率を得やすく、水酸基の影響を抑制するために炭化した繊維が、重合溶液が流動していくための経路と重合溶液を保持するための媒体、及び重合した導電性高分子を保持する媒体として機能する。天然セルロース繊維を原料とするセパレータを炭化することによって前記水酸基の弊害を除去することができ、空隙率を増加させることができるが、炭化の程度が過ぎるとセルロース繊維の繊維形骸が消失してしまい、前記導電性高分子を保持する媒体を失わさせるとともに、セパレータの寸法安定性を悪化させる。そこで、原料繊維に耐熱性繊維を配合すると炭化時の寸法安定性を向上させることはできるが、素子巻き時の引張強さが不足してしまう。引張強さを確保するためには、耐熱性繊維の交絡点を接合するためのバインダを配合することが必要である。
【００３４】
一方において、炭化されていない天然セルロース繊維は水酸基の弊害を残すこととなり、又天然セルロース繊維の配合量の増加は炭化時の寸法安定性に悪影響を与える。また、耐熱性繊維の配合量の増加は、空隙率の確保、導電性高分子の保持、及び引張強さの確保に悪影響を与える。更に、バインダの配合量の増加は空隙率の増加に悪影響を与える。このように、天然セルロース繊維、耐熱性繊維とバインダはそれぞれ固体電解コンデンサのセパレータの原料としてメリットとデメリットを有しているものであり、導電性高分子の高充填化を実現するとともに、導電性高分子の連続性を確保することによって、低ＥＳＲ化を実現するためには、これらのバランスを確保する必要があり、本発明者らは次のセパレータ及び該セパレータを使用した固体電解コンデンサを提供する。
【００３５】
本発明は上記目的を達成するために、陽極箔と陰極箔との間にセパレータを介在させて巻回し、該セパレータを炭化させた後に、固体電解質層として導電性高分子を保持させる固体電解コンデンサ用のセパレータにおいて、前記セパレータとして５０重量％以上の天然セルロース繊維と、１０重量％〜４０重量％の熱分解温度が４５０℃以上の耐熱性繊維と、所定量のバインダを含有させたセパレータを基本として提供する。そして、天然セルロース繊維の水酸基を除去するとともに繊維形骸が残存するように炭化する構成、加熱によって天然セルロース繊維を炭化させることにより、セパレータ内に空隙を形成するとともに、天然セルロース繊維の繊維形骸を残存させる構成、炭化のための加熱時において、耐熱性繊維によってセパレータの形態を保持した状態で、天然セルロース繊維を炭化させることにより、セパレータ内に空隙を形成するとともに、天然セルロース繊維の繊維形骸を残存させる構成を提供する。また、繊維形骸に沿って導電性高分子を連続的に保持させ、繊維形骸とともに、部分的に未酸化のセルロース繊維を残存させる。
【００３６】
また、天然セルロース繊維として、マニラ麻パルプ，サイザル麻パルプ，エスパルトパルプ，コットンパルプ，ジュートパルプ，ヘンプパルプ，木材パルプから選択された一種又は複数の繊維を使用する。耐熱性繊維として、アラミド繊維，アミドイミド繊維，ポリイミド繊維，フィブリル化アラミド繊維，アラミドフィブリッド，フィブリル化アミドイミド繊維，アルミナ繊維，ボロン繊維，炭素繊維，ガラス繊維から選択された一種又は複数の繊維を使用する。バインダとして、１０重量％〜３０重量％の湿熱融着樹脂を含有させ、湿熱融着樹脂として、ポリビニルアルコールを用いる。また、バインダとして、２重量％〜１０重量％のポリアクリルアミド系樹脂を含有させる。
【００３７】
そして、前記構成のセパレータを陽極箔と陰極箔との間に介在させて巻回し、該セパレータを炭化させた後に、固体電解質層として導電性高分子を保持させる固体電解コンデンサを提供する。また、セパレータを２５０℃〜３５０℃の温度で６０分〜１２０分加熱することにより炭化し、導電性高分子として、ポリピロール，ポリチオフェン，ポリアニリン又はこれらの誘導体の少なくとも１種類を使用する。
【発明の効果】
【００３８】
本発明によって得られたセパレータ及び該セパレータを使用した固体電解コンデンサによれば、コンデンサ素子を炭化することによって、天然セルロース繊維を親水性から疎水性に変化させて、セルロースの水酸基による導電性高分子の重合溶液の含浸及び導電性高分子の重合の阻害を抑制することができる。更に、炭化されたセルロースによってセパレータの空隙率を拡大させるとともに、炭化後に繊維形骸や部分的に未酸化のセルロース繊維を残存させることにより、繊維形骸や未酸化の繊維を重合溶液が流動していくための経路と重合溶液を保持するための媒体、及び重合した導電性高分子を保持する媒体として作用させることができる。
【００３９】
同時に４５０℃以上の熱分解温度を有する耐熱性繊維を特定の配合割合で天然セルロース繊維に配合することにより、炭化時の加熱に対するセパレータの寸法安定性の確保を実現することができる。また、バインダを特定の割合で配合することにより、空隙率に悪影響を与えることなく、素子巻きに必要な引張強さを得ることができて、固体電解コンデンサとして必要な強度を維持してショート不良率を改善することができる。
【００４０】
よって、従来困難とされてきたセパレータの空隙率を増加させることによる重合溶液の含浸性及び導電性高分子の高充填化と連続性の確保、更に炭化時の加熱に対するセパレータの寸法安定性の確保を同時に改善することができる。重合した導電性高分子はセパレータ内に空隙及び炭化後の繊維形骸や未酸化の繊維に沿って導電性高分子層として連続して保持されるため、固体電解コンデンサの他の特性に悪影響を与えることなく、高周波域でのＥＳＲ等を改善できる。具体的には、ショート不良等の他の特性に悪影響を与えることなく、エージング後（完成品）のコンデンサ素子特性において１００μＦ以上の静電容量と２０ｍΩ以下のＥＳＲを実現した固体電解コンデンサを得ることができる。
【発明を実施するための最良の形態】
【００４１】
以下本発明にかかるセパレータ及び該セパレータを使用した固体電解コンデンサの最良の実施形態を説明する。本発明は固体電解質層として導電性高分子を保持させた固体電解コンデンサのセパレータとして、５０重量％以上の天然セルロース繊維と、１０重量％〜４０重量％の熱分解温度が４５０℃以上の耐熱性繊維と、所定量のバインダを含有させたことを特徴とする。
【００４２】
天然セルロース繊維は水酸基を有するので導電性高分子の重合溶液の含浸、或いは導電性高分子の重合を阻害するが、炭化をすることによって、水酸基の弊害を抑制することが可能である。また、炭化することによって空隙率そのものはより拡大し、炭化後にも繊維形骸を残存させることにより、重合溶液が流動していくための経路と重合溶液を保持するための媒体、及び重合した導電性高分子を保持する媒体として機能させることができる。そこで、本発明では主体繊維として天然セルロース繊維を５０重量％以上配合し、更には５０重量％〜８８重量％の範囲で配合する。
【００４３】
天然セルロース繊維としては、電解質として電解液を使用するアルミ電解コンデンサのセパレータとして使用可能な天然セルロース繊維であれば特に限定はなく、マニラ麻パルプ，サイザル麻パルプ，エスパルトパルプ，コットンパルプ，ジュートパルプ，ヘンプパルプ，木材パルプ等から選択された一種又は複数の繊維を使用する。天然セルロース繊維を５０重量％以上配合するのは、セパレータ内に導電性高分子の重合溶液を保持する空隙を多く確保するとともに、炭化後に重合溶液が流動していくための経路と重合溶液を保持するための媒体、及び重合した導電性高分子を保持する媒体として機能させるためである。
【００４４】
これらの天然セルロース繊維は、水酸基の影響を抑制するために熱処理による炭化が必要であるが、天然セルロース繊維の配合量を増加するほど炭化によってセパレータの寸法安定性が悪くなる。そこで、５０重量％〜８８重量％の天然セルロース繊維を配合したとしても炭化による寸法安定性を確保するため、１０重量％〜４０重量％の熱分解温度が４５０℃以上の耐熱性繊維をセパレータの原料として配合する。具体的には、アラミド繊維，アミドイミド繊維，ポリイミド繊維，フィブリル化アラミド繊維，アラミドフィブリッド，フィブリル化アミドイミド繊維，アルミナ繊維，ボロン繊維，炭素繊維，ガラス繊維から選択された一種又は複数の繊維が使用可能である。
【００４５】
これらの耐熱性繊維は表３に示すように、いずれも４５０℃以上の耐熱性を有している。４５０℃以上の耐熱性を条件とするのは、２６０℃のハンダリフローでの使用を可能とすることは勿論、炭化時の加熱温度によっても影響を受けず、セパレータの基本形態を維持するためである。また、配合量を１０重量％〜４０重量％としたのは、炭化によって天然セルロース繊維が減少しても、その影響を受けることなくセパレータの寸法安定性を保って基本形態を確保することと、天然セルロース繊維を炭化することによる空隙率の増加とのバランスを取ったものである。
【００４６】
【表３】
2010153427.tif 000004
【００４７】
アラミド繊維等の熱分解温度が４５０℃以上の耐熱性繊維を天然セルロース繊維に配合することにより、炭化時の加熱に対してセパレータの寸法安定性を確保できることを特許文献３に示すアクリル繊維と比較して明らかとする。４５０℃以上の耐熱性繊維としてはアラミド繊維とアミドイミド繊維を使用した。実験は、アクリル繊維、アラミド繊維、アミドイミド繊維について、それぞれ天然セルロース繊維に対する配合量を０％〜１００％まで変化させ、２６０℃で６０分加熱した後の厚さ寸法保持率と、面積寸法保持率を寸法安定性の評価として測定した。その結果を表４，表５に示す。
【００４８】
［厚さ寸法保持率の評価］
厚さ保持率は、２５０ｍｍ×１５ｍｍの試験片を１０枚折り重ねて、先端をホッチキス針で固定する。測定は、旧ＪＩＳ  Ｃ２３０１（電解コンデンサ紙）に規定されたマイクロメータで測定し、次の式から算出した。
厚さ保持率（％）＝処理後の厚さ／処理前の厚さ×１００
厚さ保持率は、処理前の厚さを１００とした時の変化の割合を示す値で、その値が１００を超えれば増加を示し、その値が大きいほど厚さの変化が大きいことを示している。厚さ方向の変化が大きいと、テープ止めが切れて素子が弾けたり、巻崩れる問題が発生する。
【００４９】
【表４】
2010153427.tif 000005
【００５０】
［面積寸法保持率の評価］
面積保持率は１００ｍｍ×１００ｍｍの試験片を使用した。測定は、ノギスを使用して測定し次の式から算出した。
面積保持率（％）＝処理後の面積／処理前の面積×１００
面積保持率は、処理前の面積を１００とした時の面積保持を示す値で、その値が小さいほど変化が大きい意味を示し、保持率が小さいとコンデンサ素子の外形寸法の変化が大きく、ショート不良率やＬＣ，ＥＳＲのバラツキが大きくなる。
【００５１】
【表５】
2010153427.tif 000006
【００５２】
表４に示すように、天然セルロース繊維にアクリルを配合した場合、厚さ方向寸法が加熱前の厚さに対し大きく増加し、アクリルを２０重量％と配合すると厚さ寸法保持率が１０８．０％となって加熱前の厚さを超えてしまう。これに対して、天然セルロース繊維にアミドイミド又はアラミドを配合する場合は、配合率が増すにしたがって厚さ寸法保持率は天然セルロース単独の場合の８８％から１００％へ近づいた。すなわちアミドイミド又はアラミドの配合量が多くなると厚さ収縮が少なくなっている。
【００５３】
表５に示すように、天然セルロース繊維にアクリルを配合した場合、セパレータは面方向に収縮し、天然セルロース繊維単独では９９．７％であった面積寸法保持率が、アクリルを２０重量％配合すると、８５．３％となっている。アクリルは酸化・脱水反応等による減量はないので、その体積は一定とみなすことができる。したがって、面方向に収縮した分、必然的に厚さが増加すると考えられる。換言すると厚さの増加は、セパレータとしては面方向の大きな収縮、即ち面積の減少を示しており、表５に示すようにアクリルを混抄した場合、配合割合が増加するにつれて面積寸法が加熱前の広さに対し大きく減少している。一方、天然セルロース繊維にアミドイミド又はアラミドを配合した場合は、その配合量を増加するにしたがって全体としては厚さの変化が小さくなる方向にあり、加熱に対する寸法安定性が大きいことを表している。
【００５４】
これらのことから、４５０℃以上の耐熱性を有する耐熱性繊維は天然セルロース繊維を原料とするセパレータを炭化することによるセルロースの酸化反応と脱水によってセパレータの寸法安定性が失われてしまうことを補うことができる。即ち、耐熱性繊維によってセパレータの外形的な骨格構造を維持することができ、水酸基を抑制するために天然セルロース繊維を炭化することによる弊害を除去することができる。
【００５５】
陽極箔と陰極箔との間にセパレータを介在させ、コンデンサ素子の素子巻きに必要な最低限度の引張強さとしては、高速で巻回する場合は９．８Ｎ／１５ｍｍ以上必要である。しかしながら、耐熱性繊維を天然セルロース繊維に配合すると、前記した表２に示すようにセルロースの水酸基間で生じた水素結合が減少するため、耐熱性繊維の配合量の増加とともに引張強さは低下する。そこで、本発明では、９．８Ｎ／１５ｍｍ以上の引張強さを確保するために、天然セルロース繊維と耐熱性繊維とともに所定量のバインダをセパレータの原料に配合する。
【００５６】
バインダとしては、ポリビニルアルコール（ＰＶＡ）等の湿熱融着樹脂やポリアクリルアミド系樹脂（ＰＡＭ）を用いる。湿熱融着樹脂を用いる場合は、１０重量％〜３０重量％の含有量とすることが適当である。これは湿熱融着樹脂は繊維の形状で存在し、常温の水への溶解が少ないため、抄紙機への粘着も少なく３０重量％まで配合することが可能であるとともに、バインダの効果を得るためには少なくとも１０重量％含有させる必要があるためである。一方、ポリアクリルアミド系樹脂を用いる場合は２重量％〜１０重量％の含有量とすることが適当である。これは、ポリアクリルアミド系樹脂（ＰＡＭ）は水溶性樹脂で溶液として使用することとなり、含有量が過剰となると抄紙機への粘着が生じるため、１０重量％が最大量と考えられるとともに、バインダの効果を得るためには少なくとも２重量％含有させる必要があるためである。
【００５７】
本発明で使用するアラミド繊維等の４５０℃以上の熱分解温度を有する耐熱性繊維は、２５０℃〜３５０℃の加熱では繊維が影響を受けることがないため、繊維の交絡点が接合されることがなく、素子巻きに必要な引張強さを得ることができない原因となっている。本発明では、前記したバインダを配合することにより、バインダが耐熱性繊維の交絡点を接合するので、素子巻きに必要な引張強さを発現することができる。また耐熱性繊維は、バインダにより接合された交絡点を介して繊維同士が連続しているので、耐熱性繊維が維持する構造も導電性高分子の重合溶液が含浸するための媒体や導電性高分子を保持するための媒体となる。
【００５８】
上記した原料を使用して、円網抄紙機等の公知の抄紙機によって、所定厚さ、所定密度に抄紙したセパレータを２５０℃〜３５０℃の温度で６０分〜１２０分加熱することにより炭化する。炭化温度と時間が２５０℃、６０分を大きく下回ると、炭化が不十分となって未炭化のセルロース分が残存するため、セルロースの水酸基による弊害が除去できなかったり、或いはエージング後においてガスが発生したりして導電性高分子の連続性が切断されるため、ＥＳＲが悪化し、静電容量も減少することとなる。また、炭化温度と時間が３５０℃、１２０分を大きく上回ると、導電性高分子を保持するためのセルロース繊維の繊維形骸の残存量が減少し、本願発明の目的とする導電性高分子の高充填化と連続性を実現することができず、炭化後の段階から重合溶液の含浸性の低下とともに、ＥＳＲが悪化し、静電容量が減少してしまう。そこで、本願発明では、炭化によって重合溶液が含浸するための媒体及び導電性高分子を保持するための媒体としての繊維形骸を上記原料によって抄紙したセパレータに適度に残存させるために、２５０℃〜３５０℃の温度で６０分〜１２０分加熱することにより炭化することとした。
【００５９】
上記構成の本発明によれば、導電性高分子の高充填化を実現するとともに、導電性高分子の連続性を確保することができ、固体電解コンデンサの他の特性に悪影響を与えることなく、高周波域でＥＳＲの低減等の電気特性を改善することができる。そこで、本発明と導電性高分子の高充填化及び連続性との関係を説明する。
【００６０】
導電性高分子の高充填化を図るためには、先ず導電性高分子を重合するための重合溶液をより多く含浸するために、セパレータ中の空隙率が大きいほど好ましい。また、単に空隙率が大きいだけではなく、重合溶液が流動していくための経路と重合溶液を保持するための媒体がセパレータ中に存在することが必要である。
【００６１】
導電性高分子の連続性を高めるためにも、先ず導電性高分子を重合するための重合溶液をより多く含浸するにはセパレータ中の空隙率が大きいほど好ましい。また、単に空隙率が大きいだけではなく、重合した導電性高分子を保持するための媒体がセパレータ中に存在することが必要である。導電性高分子の連続性は、導電性高分子を保持するための媒体がセパレータ中において連続している必要がある。即ち、導電性高分子を保持するための何らかの繊維がセパレータ中において連続していることが必要である。導電性高分子の保持媒体である繊維が断続すると、繊維の切れた部分では導電性高分子も連続していないのである。
【００６２】
天然セルロース繊維を原料とするセパレータにおいては、過度に炭化を進めれば加熱によってセルロース繊維に欠損する部分が増加していき、繊維形骸が徐々に断片化して切れることとなり、繊維としての連続性を失う。また、炭化を極限まで進め、セルロース繊維の大半が消失すると、空隙は増加するが重合溶液を保持し、重合した導電性高分子を保持
する媒体がなくなることになり、導電性高分子の連続性が阻害されることとなる。したがって、炭化を進めれば進めるほど空隙は多くなるが、重合溶液や導電性高分子を保持する媒体を失うこととなり、行き過ぎた炭化は却ってＥＳＲを悪化させることとなる。
【００６３】
そこで、本発明ではセパレータの主体繊維として５０重量％以上の天然セルロース繊維を配合し、２５０℃〜３５０℃の温度で６０分〜１２０分加熱して炭化を施すことによって、重合溶液を十分に含浸することができるためセパレータ中の空隙を確保するとともに、炭化の温度と時間及び天然セルロース繊維に配合する耐熱性繊維とバインダとのバランスによって炭化後に天然セルロース繊維の繊維形骸を残存させ、この繊維形骸や部分的な未酸化のセルロース繊維を重合溶液が流動していくための経路と重合溶液を保持するための媒体として利用することにより高充填化と連続性の確保を図るものである。
【００６４】
なお、５０重量％以上配合した天然セルロース繊維の水酸基による弊害を除去するために行う炭化によって悪影響を受けることとなるセパレータの寸法安定性の確保については、２５０℃〜３５０℃の温度で６０分〜１２０分の炭化のための加熱による影響を受けない４５０℃以上の耐熱性を有する耐熱性繊維を１０重量％〜４０重量％配合することによって確保することとしている。即ち、耐熱性繊維によってセパレータの基本形状を確保するものである。更に、耐熱性繊維を配合することによる引張強さの低下については、所定量（湿熱融着樹脂の場合は１０重量％〜３０重量％、ポリアクリルアミド系樹脂の場合は２重量％〜１０重量％）のバインダを含有させることによって、耐熱性繊維の繊維の交絡点を接合させて素子巻き時に必要な引張強さを確保するようにしている。この繊維の交絡点がバインダによって接合された耐熱性繊維も重合溶液が流動していくための経路と重合溶液を保持するための媒体として作用する。このように本発明の達成しようとする高充填化は単にセパレータの空隙率を数値の大きさによって達成するものではない。セパレータの基本形状を維持する耐熱性繊維の中に炭化によって質量の減少した天然セルロース繊維の繊維形骸や部分的に未酸化のセルロース繊維がバランスよく配合されている状態を作り出して初めて実現できるものである。
【００６５】
次に、実施例に基づいて、本発明にかかる固体電解コンデンサが導電性高分子の高充填化と連続性を確保することによって、固体電解コンデンサの他の特性に悪影響を与えることなく、高周波域でのＥＳＲ等を改善できることを従来例及び比較例との対比において明らかとする。
【実施例】
【００６６】
［実施例１〜実施例３］
天然セルロース繊維としてサイザル麻パルプ８８重量％と、耐熱性繊維としてフィブリル化アラミド繊維１０重量％、バインダとしてポリアクリルアミド樹脂（以下、ＰＡＭという）２重量％を原料として、円網抄紙機を使用して厚さ４０μｍ、密度０．４５ｇ／ｃｍ３のセパレータを抄紙し、それぞれ２５０℃（実施例１）、３００℃（実施例２）、３５０℃（実施例３）で６０分間加熱して炭化させた。
【００６７】
［実施例４〜実施例６］
天然セルロース繊維としてサイザル麻パルプ５０重量％と、耐熱性繊維としてフィブリル化アラミド繊維４０重量％、バインダとしてＰＡＭ１０重量％を原料として、円網抄紙機を使用して厚さ４０μｍ、密度０．３３ｇ／ｃｍ３のセパレータを抄紙し、それぞれ２５０℃（実施例４）、３００℃（実施例５）、３５０℃（実施例６）で６０分間加熱して炭化させた。
【００６８】
［実施例７〜実施例９］
天然セルロース繊維としてサイザル麻パルプ７０重量％と、耐熱性繊維としてフィブリル化アラミド繊維２０重量％、バインダとして湿熱融着樹脂であるポリビニルアルコール（以下、ＰＶＡという）１０重量％を原料として、円網抄紙機を使用して厚さ４０μｍ、密度０．４５ｇ／ｃｍ３のセパレータを抄紙し、それぞれ２５０℃（実施例７）、３００℃（実施例８）、３５０℃（実施例９）で６０分間加熱して炭化させた。
【００６９】
［実施例１０〜実施例１２］
天然セルロース繊維としてサイザル麻パルプ５０重量％と、耐熱性繊維としてフィブリル化アラミド繊維２０重量％、バインダとしてＰＶＡ３０重量％を原料として、円網抄紙機を使用して厚さ４０μｍ、密度０．３５ｇ／ｃｍ３のセパレータを抄紙し、それぞれ２５０℃（実施例１０）、３００℃（実施例１１）、３５０℃（実施例１２）で６０分間加熱して炭化させた。なお、実施例１〜１２において、フィブリル化アラミド繊維は帝人テクノプロダクツ株式会社より商品名「帝人トワロン」で販売されている繊維を使用した。また、ＰＡＭ、ＰＶＡは製紙用として一般に市販されているものを使用した。
【００７０】
［実施例１３〜実施例２２］
天然セルロース繊維としてサイザル麻パルプ７５重量％と、耐熱性繊維２０重量％、バインダとしてＰＡＭ５重量％を原料として、円網抄紙機を使用して厚さ４０μｍ、密度０．４５ｇ／ｃｍ３のセパレータを抄紙し、３００℃で６０分間加熱して炭化させた。使用する耐熱性繊維は各実施例において次のように変化させた。実施例１３はフィブリル化アラミド繊維、実施例１４はアラミド繊維、実施例１５はアラミドフィブリッド、実施例１６はフィブリル化アミドイミド繊維、実施例１７はアミドイミド繊維、実施例１８はポリイミド繊維、実施例１９はマイクロガラス繊維、実施例２０は炭素繊維、実施例２１はボロン繊維、実施例２２はアルミナ繊維を耐熱性繊維として使用した。
【００７１】
［実施例２３〜実施例３２］
天然セルロース繊維としてサイザル麻パルプ６０重量％と、耐熱性繊維２０重量％、バインダとしてＰＶＡ２０重量％を原料として、円網抄紙機を使用して厚さ４０μｍ、密度０．４０ｇ／ｃｍ３のセパレータを抄紙し、３００℃で６０分間加熱して炭化させた。使用する耐熱性繊維は各実施例において次のように変化させた。実施例２３はフィブリル化アラミド繊維、実施例２４はアラミド繊維、実施例２５はアラミドフィブリッド、実施例２６はフィブリル化アミドイミド繊維、実施例２７はアミドイミド繊維、実施例２８はポリイミド繊維、実施例２９はマイクロガラス繊維、実施例３０は炭素繊維、実施例３１はボロン繊維、実施例３２はアルミナ繊維を耐熱性繊維として使用した。
【００７２】
［実施例３３］
実施例２３と同様の天然セルロース繊維としてサイザル麻パルプ６０重量％と、耐熱性繊維としてフィブリル化アラミド繊維２０重量％、バインダとしてＰＶＡ２０重量％を原料として、円網抄紙機を使用して厚さ４０μｍ、密度０．４０ｇ／ｃｍ３のセパレータを抄紙し、３００℃で１２０分間加熱して炭化させた。
【００７３】
［従来例１〜従来例５］
天然セルロース繊維としてサイザル麻パルプ１００重量％を原料として、円網抄紙機を使用して厚さ４０μｍ、密度０．４０ｇ／ｃｍ３のセパレータを抄紙し、それぞれ２００℃（従来例１）、２５０℃（従来例２）、３００℃（従来例３）、３５０℃（従来例４）、４００℃（従来例５）で６０分間加熱して炭化させた。
【００７４】
［従来例６〜従来例７］
天然セルロース繊維として、それぞれサイザル麻パルプ１００重量％（従来例６）とクラフトパルプ１００重量％（従来例７）を原料として、円網抄紙機を使用して厚さ４０μｍ、密度０．４０ｇ／ｃｍ３のセパレータを抄紙し、３５０℃で１２０分間加熱して炭化させた。
【００７５】
［従来例８〜従来例１２／特許文献６に相当］
天然セルロース繊維としてサイザル麻パルプ５０重量％と、耐熱性繊維としてフィブリル化アラミド繊維５０重量％を原料として、円網抄紙機を使用して厚さ４０μｍ、密度０．４０ｇ／ｃｍ３のセパレータを抄紙し、それぞれ２００℃（従来例８）、２５０℃（従来例９）、３００℃（従来例１０）、３５０℃（従来例１１）、４００℃（従来例１２）で６０分間加熱して炭化させた。
【００７６】
［比較例１，比較例２／実施例１〜実施例３に対応］
実施例１〜実施例３と同一の原料を使用して、円網抄紙機で同一厚さ、同一密度に抄紙したセパレータを炭化条件のみを異にして、それぞれ２００℃（比較例１）、４００℃（比較例２）で６０分間加熱して炭化させた。
【００７７】
［比較例３，比較例４／実施例４〜実施例６に対応］
実施例４〜実施例６と同一の原料を使用して、円網抄紙機で同一厚さ、同一密度に抄紙したセパレータを炭化条件のみを異にして、それぞれ２００℃（比較例３）、４００℃（比較例４）で６０分間加熱して炭化させた。
【００７８】
［比較例５，比較例６／実施例７〜実施例９に対応］
実施例７〜実施例９と同一の原料を使用して、円網抄紙機で同一厚さ、同一密度に抄紙したセパレータを炭化条件のみを異にして、それぞれ２００℃（比較例５）、４００℃（比較例６）で６０分間加熱して炭化させた。
【００７９】
［比較例７，比較例８／実施例１０〜実施例１２に対応］
実施例１０〜実施例１２と同一の原料を使用して、円網抄紙機で同一厚さ、同一密度に抄紙したセパレータを炭化条件のみを異にして、それぞれ２００℃（比較例７）、４００℃（比較例８）で６０分間加熱して炭化させた。
【００８０】
［比較例９〜比較例１３］
天然セルロース繊維としてサイザル麻パルプ４５重量％と、耐熱性繊維としてフィブリル化アラミド繊維４５重量％、バインダとしてＰＡＭ１０重量％を原料として、円網抄紙機を使用して厚さ４０μｍ、密度０．４０ｇ／ｃｍ３のセパレータを抄紙し、それぞれ２００℃（比較例９）、２５０℃（比較例１０）、３００℃（比較例１１）、３５０℃（比較例１２）、４００℃（比較例１３）で６０分間加熱して炭化させた。
【００８１】
実施例、従来例、比較例において、使用した耐熱性繊維及びバインダとして使用した繊維を表６に示す。なお、天然セルロース繊維としてはサイザル麻パルプ及び木材クラフトパルプをリファイナで適宜叩解したパルプを使用した。また、天然セルロース繊維及びフィブリル化した耐熱性繊維の叩解の程度は得ようとするセパレータの特性に応じて適度の範囲に設定すればよい。また、バインダであるＰＡＭは、抄紙時の内添又は抄紙後の塗工のどちらの手段によってもよいが、上記実施例及び比較例においては内添して抄紙した。
【００８２】
【表６】
2010153427.tif 000007
【００８３】
次に、これらの実施例、従来例、比較例に示す各セパレータを使用して、陽極箔と陰極箔との間にセパレータを介在させて巻回し、該セパレータを炭化させた後に、導電性高分子の重合溶液を含浸させ、固体電解質層として導電性高分子を重合させて保持させた固体電解コンデンサを製作し評価した。先ず陽極アルミ箔と陰極アルミ箔を所望の寸法を持つスリット状に形成した後、各陽極アルミ箔と陰極アルミ箔にリード棒を取り付け、各セパレータを介して巻付け形成してコンデンサ素子を作製した。次にコンデンサ素子を所定温度で一定時間加熱してセパレータを炭化した。この段階ではコンデンサ素子のアルミ箔端面には酸化被膜が形成されていないので、６０℃，１．０重量％アジピン酸アンモニウム水溶液中で化成処理を行って、その後３，４−エチレンジオキシチオフェンとｐ−トルエンスルホン酸鉄（３）とをｉ−プロパノールに溶解した重合溶液（モノマー：酸化剤＝１：１．５，モル比）に浸漬した後、１００℃の温度で６０分間保持して化学重合によるポリエチレンジオキシチオフェン（ＰＥＤＴ）の固体電解質層を形成した。この固体電解質層形成方法を２回繰返して得られた固体電解質層を有するコンデンサ素子を乾燥・加熱した後にケースに入れ、開口部を封口部材で封止し、封口部材側に面実装用座板を取り付けた。その後に、１０５℃の温度で１２０分間、直流電圧を０から徐々に上昇させて定格電圧の１．５倍の６Ｖで電圧印加を行ってエージング処理をし、定格電圧４ＷＶ、定格静電容量１００μＦの面実装型の固体電解コンデンサを各１０００個作製した。
【００８４】
実施例、従来例、比較例にかかるセパレータ及びこれらのセパレータを使用して製作した固体電解コンデンサの原料及び特性の評価を実施例１〜実施例６は表７に、実施例７〜実施例１２は表８に、実施例１３〜実施例２２は表９に、実施例２３〜実施例３３は表１０に、従来例１〜従来例１２は表１１に、比較例１〜比較例１３は表１２に示す。
【００８５】
【表７】
2010153427.tif 000008
【００８６】
【表８】
2010153427.tif 000009
【００８７】
【表９】
2010153427.tif 000010
【００８８】
【表１０】
2010153427.tif 000011
【００８９】
【表１１】
2010153427.tif 000012
【００９０】
【表１２】
2010153427.tif 000013
【００９１】
各実施例、従来例及び比較例におけるセパレータ及び得られた固体電解コンデンサの各測定値及び評価方法は次の通りである。
【００９２】
［セパレータの評価／厚さ，密度，引張強さ］
セパレータの厚さ，密度，引張強さは旧ＪＩＳ  Ｃ２３０１（電解コンデンサ紙）に規定された方法で測定した。なお、引張強さの試験条件は次の通りである。
試験条件：幅１５ｍｍのセパレータを純水中に３０秒間浸漬し、その後ＪＩＳ  Ｃ  ２１１１（電気絶縁紙試験方法）の引張強さの項目に準じて試験を行った。
【００９３】
［セパレータの評価／重量保持率］
セパレータの炭化後の重量保持率は、炭化後の重量／炭化前の重量×１００によって測定した。なお、厚さ保持率及び面積保持率の測定方法は前記したとおりである。
【００９４】
［セパレータの評価／空隙率］
天然セルロース繊維と耐熱性繊維を含有するセパレータを用いる場合、耐熱性繊維がセパレータの外形的形状を保持するので、セパレータとしての外形と寸法は変化しないと仮定した上で、加熱によるセパレータの空隙率を次の計算式によって測定した（「紙の科学」，３３０頁式（１）／門屋卓他著参照）。
空隙率＝（１−紙の密度／紙を構成する材料の密度）×１００    …（１）
なお、炭化後のセパレータの密度は次の数式（数１）により計算した。この数式（数１）により各実施例、従来例、比較例毎に炭化の度合いに応じた炭化後のセパレータの密度を計算し、（１）式に紙の密度として代入することにより、炭化後のセパレータの空隙率を算出した。
【００９５】
【数１】
2010153427.tif 000014
【００９６】
［ショート不良率］
炭化後のコンデンサ素子のショート不良率は、両極間のショートによる導通をテスターで確認した。先ず導電性高分子重合後のコンデンサ素子のショート不良率は、炭化後コンデンサ素子に導電性高分子層を形成した後、両極間のショートによる導通をテスターで確認した。ショート不良率は１０００個の素子について検査し、ショート素子の全素子数に対する割合をショート不良率とした。また、エージング後のショート不良についても同様に行った。
【００９７】
［ＥＳＲ，静電容量］
ＥＳＲは２０℃，１００ｋＨｚの周波数でＬＣＲメータによってエージングの前後について測定した。静電容量は２０℃，１２０Ｈｚの周波数でＬＣＲメータによって測定した。
【００９８】
［含浸性］
含浸性は、コンデンサ素子として巻回し、炭化処理をした後のコンデンサ素子の内、１０個を別途取り出して重合液に浸漬させた後に、該コンデンサ素子を分解して最も吸い上げしていない部分の吸い上げ高さを測った。
【００９９】
［外観膨れ］
外観膨れについては、エージング後のコンデンサ素子を目視で検査した。
【０１００】
表１１に示す従来例１〜従来例５は、天然セルロース繊維としてサイザル麻パルプ１００重量％からなるセパレータを使用して加熱温度を２００℃〜４００℃で６０分間加熱したものである。加熱温度が上昇するに従って重量保持率や厚さ保持率が減少し、セパレータ内の空隙が増加していると考えられる。例えば、２５０℃で加熱した従来例２では、重量保持率及び厚さ保持率がそれぞれ９０．０％，９０．９％であるのに対し、３００℃で加熱した従来例３では、それぞれ３０．４％，５１．１％に減少している。その一方で、寸法安定性を失っていることから、ショート不良率が炭化後導電性高分子層を形成後のコンデンサ素子特性において、従来例２の１０％から従来例３では３０％に増加しており、４００℃で加熱した従来例５では６０％にもなっている。このように、従来の天然セルロース繊維のみからなるセパレータは炭化によって寸法安定性を欠くようになるため、ショート不良が多く、ＥＳＲの値も悪化しており、固体電解コンデンサのセパレータとして使用することはできない。
【０１０１】
従来例６，従来例７は炭化のための加熱温度と加熱時間を３５０℃で１２０分として加熱時間を長くし、又従来例７はサイザル麻パルプに代えて木材クラフトパルプを使用した例であるが、従来例１〜５と同様に寸法安定性を欠き、ＥＳＲ及びショート不良率ともに使用可能な値ではない。具体的には炭化後導電性高分子層を形成後のコンデンサ素子特性及びエージング後（完成品）のコンデンサ素子特性の双方において、１００μＦ以上の静電容量と２０ｍΩ以下のＥＳＲを実現することができない。また、炭化を進めることによって従来例６，従来例７は重量保持率が１６．４％と１６．１％まで減少しているが、重量が０％となることはない。
【０１０２】
従来例８〜従来例１２は天然セルロース繊維としてのサイザル麻パルプと耐熱性繊維としてのフィブリル化アラミド繊維を５０重量％ずつ配合した例であり、特許文献６に相当する例である。いずれも引張強さは２．６Ｎ／１５ｍｍしかなく、コンデンサ素子を作製しようとしたが、裁断時に紙切れが多発しコンデンサ素子を作製できなかった。
【０１０３】
実施例１〜実施例３は、サイザル麻パルプ８８重量％にフィブリル化アラミド繊維１０重量％、ＰＡＭ２重量％を配合したセパレータを炭化のために、それぞれ２５０℃、３００℃、３５０℃の温度で６０分間加熱したものである。天然セルロース繊維であるサイザル麻パルプを８８重量％含有しているため、加熱温度が上がるにつれて重量保持率が９２．１％，４２．５％，３３．２％と減少し、空隙率は７０．６％，７７．８％，７８．１％と増加するが、１０重量％配合された加熱による影響を受けないフィブリル化アラミド繊維によってセパレータの基本的な形状が維持され、面積保持率は、それぞれ９９．３％，８２．１％，８０．２％を確保している。そのため、ショート不良率はいずれも０％であった。そして、炭化後導電性高分子層を形成後のコンデンサ素子特性（以下、炭化後素子特性という）及びエージング後のコンデンサ素子特性（以下、エージング後素子特性という）として、いずれも１００μＦ以上の静電容量を達成しており、このことから導電性高分子の高充填化を実現していることが判る。さらに、炭化されたサイザル麻繊維が、重合溶液が流動していくための経路と重合溶液を保持するための媒体、及び重合した導電性高分子を保持する媒体として機能するため、ＥＳＲも２０ｍΩ以下の良好な値を示しており、導電性高分子の連続性を確保していることが判る。
【０１０４】
これに対して、比較例１，比較例２は、実施例１〜実施例３と同一のセパレータを使用して、炭化温度を２００℃と４００℃の温度で６０分間加熱した例である。比較例１では、炭化温度が低いため、重量保持率が９９．８％と炭化が不十分であり、サイザル麻パルプの水酸基の弊害を除去することができず、エージング後に膨れが発生して、炭化後及びエージング後の特性としてＥＳＲも２２ｍΩ，３０ｍΩと悪化している。一方、比較例２では炭化温度が高すぎるため、重量保持率が３０．５％と極端に減少し、含浸性は４ｍｍと良好であるが、サイザル麻パルプの繊維形骸の残存が不十分であり、導電性高分子の連続性を確保することができず、そのためエージング後素子特性としてＥＳＲが２６ｍΩと悪化し、又ショート不良率も６％と増加している。このことは炭化条件が過ぎると導電性高分子の連続性が途切れ、ＥＳＲ、静電容量ともに悪化し、更に部分的に極間に繋がった導電性高分子によるショートが生じるため、ショート不良率も悪化することを示している。よって、重合溶液が流動していくための経路と重合溶液を保持するための媒体、及び重合した導電性高分子を保持する媒体として天然セルロース繊維が機能するための炭化の条件としては、２５０℃〜３５０℃の温度で６０分〜１２０分が適当である。
【０１０５】
実施例１０〜実施例１２は、サイザル麻パルプ５０重量％にフィブリル化アラミド繊維２０重量％、ＰＶＡ３０重量％を配合したセパレータを炭化のために、それぞれ２５０℃、３００℃、３５０℃の温度で６０分間加熱したものである。天然セルロース繊維であるサイザル麻パルプを５０重量％含有しているため、加熱温度が上がるにつれて重量保持率が９３．２％，５７．８％，４０．９％と減少し、空隙率も７５．４％，８０．７％，８１．３％と増加し、２０重量％配合された加熱による影響を受けないフィブリル化アラミド繊維によってセパレータの基本的な形状が維持されているため、面積保持率は、それぞれ９９．１％，９３．６％，８９．２％を確保している。そのため、ショート不良率はいずれも０％であった。そして、炭化後素子特性及びエージング後素子特性として、いずれも１００μＦ以上の静電容量を達成しており、このことから導電性高分子の高充填化を実現していることが判る。さらに、炭化されたサイザル麻繊維が、重合溶液が流動していくための経路と重合溶液を保持するための媒体、及び重合した導電性高分子を保持する媒体として機能するため、導電性高分子の連続性を確保することができ、炭化後素子特性及びエージング後素子特性の双方においてＥＳＲも１８Ω以下の良好な値を示している。よって、炭化後において重合溶液が流動していくための経路と重合溶液を保持するための媒体、及び重合した導電性高分子を保持する媒体として機能するためには、天然セルロース繊維は少なくとも５０重量％以上配合する必要があることが判る。
【０１０６】
これに対して、比較例７，比較例８は、実施例１０〜実施例１２と同一のセパレータを使用して、炭化温度を２００℃と４００℃の温度で６０分間加熱した例である。比較例７では、炭化温度が低いため、重量保持率が９９．６％と炭化が不十分であり、サイザル麻パルプの水酸基の弊害を除去することができず、エージング後の特性としてＥＳＲも３３ｍΩと悪化している。一方、比較例８では炭化温度が高すぎるため、重量保持率が３２．２％と極端に減少し、含浸性は４ｍｍと良好であるが、サイザル麻パルプの繊維形骸の残存が不十分であり、導電性高分子の連続性を確保することができず、エージング後素子特性としてＥＳＲが２８ｍΩと悪化し、又ショート不良率も５％と増加している。よって、重合溶液が流動していくための経路と重合溶液を保持するための媒体、及び重合した導電性高分子を保持する媒体として天然セルロース繊維が機能するための炭化の条件としては、２５０℃〜３５０℃の温度で６０分〜１２０分が適当である。
【０１０７】
次に、２５０℃〜３５０℃の温度で６０分〜１２０分の炭化が適当であることを確認するため、実施例２２にかかるセパレータを使用して、２００℃，２５０℃，３００℃，３５０℃，４００℃の各温度で、１０分，３０分，４０分，５０分，６０分，１２０分，３００分の各時間加熱して、各実施例と同様の定格電圧４ＷＶ、定格静電容量１００μＦの面実装型の固体電解コンデンサを作製して、エージング後素子特性としての静電容量，ＥＳＲ，ショート不良率，外観膨れについての評価を表１３に○×で示した。なお、評価基準は、表１４に示すとおりである。
【０１０８】
【表１３】
2010153427.tif 000015
【０１０９】
【表１４】
2010153427.tif 000016
【０１１０】
表１３に示すように、２５０℃〜３５０℃の温度で、６０分から１２０分加熱して炭化したセパレータを使用した固体電解コンデンサは、エージング後素子特性として、静電容量が１００μＦ以上、ＥＳＲが２０ｍΩ以下、ショート不良率が１％以下、外観膨れもない。よって、４つの評価項目の全てが○の良好な値を示している。一方、上記炭化温度と時間の範囲を逸脱した炭化条件の場合は、静電容量，ＥＳＲ，ショート不良率，外観膨れの項目の少なくとも一つ以上が前記○となる値を外れ、固体電解コンデンサとして不適当な×の値となっている。このことからも重合溶液が流動していくための経路と重合溶液を保持するための媒体、及び重合した導電性高分子を保持する媒体として天然セルロース繊維が機能するための炭化の条件としては、２５０℃〜３５０℃の温度で６０分〜１２０分が適当であることが判る。
【０１１１】
比較例３，比較例４は実施例４〜実施例６と、比較例５，比較例６は実施例７〜実施例９と同一のセパレータを使用して、炭化温度を２００℃と４００℃で６０分間加熱した例である。それぞれの測定値は、比較例１，比較例２と実施例１〜実施例３との関係、比較例７，比較例８と実施例１０〜実施例１２と同様の関係を示している。
【０１１２】
また、比較例９〜比較例１３はサイザル麻パルプの配合量を４５重量％に減らし、フィブリル化アラミド繊維４５重量％、ＰＡＭ１０重量％を配合したセパレータを炭化のために、それぞれ２００℃、２５０℃、３００℃、３５０℃、４００℃で６０分間加熱したものである。フィブリル化アラミド繊維を４０重量％を超えて４５重量％配合すると、バインダとしてのＰＡＭを添加最大量の１０重量％配合したとしても引張強さは、許容最低限の７．８Ｎ／１５ｍｍしか発現しない。また、サイザル麻パルプを５０重量％未満の４５重量％しか配合していないため、炭化をいかに進めても、静電容量は８０μｍ〜９２μＦに留まり、含浸性も１ｍｍ或いは２ｍｍと悪く、炭化後及びエージング後の特性としてＥＳＲが２５ｍΩ〜３０ｍΩと悪化している。よって、天然セルロース繊維は５０重量％以上配合することが必要である。
【０１１３】
実施例１３〜実施例２２は、サイザル麻パルプに配合する耐熱性繊維をフィブリル化アラミド繊維，アラミド繊維，アラミドフィブリッド，フィブリル化アミドイミド繊維，アミドイミド繊維，ポリイミド繊維，マイクロガラス繊維，炭素繊維，ボロン繊維，アルミナ繊維と変化させて、サイザル麻パルプ７５重量％、耐熱性繊維２０重量％、ＰＡＭ５重量％を配合し３００℃で６０分加熱したセパレータを使用したものである。また、実施例２３〜実施例３２は、それぞれ実施例１３〜実施例２２と同一の耐熱性繊維を使用してサイザル麻パルプ６０重量％、耐熱性繊維２０重量％、ＰＶＡ２０重量％を配合し３００℃で６０分加熱したセパレータを使用したものである。
【０１１４】
実施例１３〜実施例３２及び実施例３３はいずれも１０１μＦ以上の静電容量と１９ｍΩ以下のＥＳＲを実現して、ショート不良率も０％である。よって、４５０℃以上の耐熱性を有する耐熱性繊維であれば、繊維の種類に特に影響を受けることなく、炭化時にセパレータの基本形状を維持し、天然セルロース繊維を炭化することによる寸法安定を確保することが可能である。そして、炭化された天然セルロース繊維が、重合溶液が流動していくための経路と重合溶液を保持するための媒体、及び重合した導電性高分子を保持する媒体として機能するため、導電性高分子の連続性を確保することができる。
【産業上の利用可能性】
【０１１５】
本発明によれば、従来困難とされてきたセパレータの空隙率を増加させることによる重合溶液の含浸性及び導電性高分子の高充填化と連続性の確保、更に炭化時の加熱に対するセパレータの寸法安定性の確保を同時に改善することができる。重合した導電性高分子はセパレータ内に空隙及び炭化後の繊維形骸や未酸化の繊維に沿って導電性高分子層として連続して保持されるため、導電性高分子の高充填化を実現するとともに、導電性高分子の連続性を確保することができ、固体電解コンデンサの他の特性に悪影響を与えることなく、高周波域でのＥＳＲ等を改善できる。具体的には、ショート不良等の他の特性に悪影響を与えることなく、エージング後（完成品）のコンデンサ素子特性において１００μＦ以上の静電容量と２０ｍΩ以下のＥＳＲを実現した固体電解コンデンサを得ることができる。